(57)【要約】【課題】高発光効率で高輝度な光出力を有し、耐久性のある有機発光素子を提供する。【解決手段】一対の電極間に、少なくとも一層の有機化合物を含む層を有する有機発光素子において、前記少なくとも一層が下記一般式（１）で示される多環式化合物を含む有機発光素子。前記多環式化合物を含む層が発光層であることが好ましい。【化１】2007269651.tif 000019（式中、Ａｒ1及びＡｒ2は置換基を有してもよいアリール基を示す。Ｒ1乃至Ｒ12はそれぞれ独立に水素原子、直鎖状または分岐状のアルキル基または置換基を有してもよいアリール基を示す。）【選択図】なし【特許請求の範囲】
【請求項１】
下記一般式（１）で示されることを特徴とする多環式化合物。
【化１】
2007269651.tif 000017
（式中、Ａｒ1及びＡｒ2は置換基を有してもよいアリール基を示す。アリール基の置換基は炭素原子数１乃至２０の直鎖状または分岐状のアルキル基（該アルキル基中の１つ以上のメチレン基は置換基を有していてもよいアリーレン基で、該置換基は炭素原子数１から２０の直鎖状または分岐状のアルキル基である。）を示す。Ａｒ1及びＡｒ2は同一かまたは異なっていてもよい。Ｒ1乃至Ｒ12はそれぞれ独立に水素原子、直鎖状または分岐状のアルキル基または置換基を有してもよいアリール基を示す。）
【請求項２】
一対の電極間に、少なくとも一層の有機化合物を含む層を有する有機発光素子において、前記少なくとも一層が下記一般式（１）で示される多環式化合物を含むことを特徴とする有機発光素子。
【化２】
2007269651.tif 000018
（式中、Ａｒ1及びＡｒ2は置換基を有してもよいアリール基を示す。アリール基の置換基は炭素原子数１乃至２０の直鎖状または分岐状のアルキル基（該アルキル基中の１つ以上のメチレン基は置換基を有していてもよいアリーレン基で、該置換基は炭素原子数１から２０の直鎖状または分岐状のアルキル基である。）を示す。Ａｒ1及びＡｒ2は同一かまたは異なっていてもよい。Ｒ1乃至Ｒ12はそれぞれ独立に水素原子、直鎖状または分岐状のアルキル基または置換基を有してもよいアリール基を示す。）
【請求項３】
前記多環式化合物を含む層が発光層であることを特徴とする請求項２に記載の有機発光素子。
【請求項４】
前記発光層が少なくともホストとゲストの化合物を含有し、該ホストが多環式化合物であることを特徴とする請求項２または３に記載の有機発光素子。
【請求項５】
前記ゲストが燐光発光材料からなることを特徴とする請求項２乃至４のいずれかの項に記載の有機発光素子。
【請求項６】
前記燐光発光材料が金属配位化合物であることを特徴とする請求項５に記載の有機発光素子。
【請求項７】
前記金属配位化合物がイリジウム配位化合物であることを特徴とする請求項６に記載の有機発光素子。
【発明の詳細な説明】
【技術分野】
【０００１】
本発明は、新規な多環式化合物およびそれを用いた有機発光素子に関するものである。さらに詳しくは、発光層のホストに新規な多環式化合物を用いた、安定した発光効率の高い有機発光素子に関するものである。
【背景技術】
【０００２】
有機発光素子は、古くはアントラセン蒸着膜に電圧を印加して発光させた例（非特許文献１）等がある。しかし近年、有機発光素子は、無機発光素子に比べて大面積化が容易であることや、各種新材料の開発によって所望の発色が得られることや、また低電圧で駆動可能であるなどの利点がある。さらには、有機発光素子は、高速応答性や高効率の発光素子として、材料開発を含めて、デバイス化のための応用研究が精力的に行われている。
【０００３】
例えば、非特許文献２に詳述されているように、一般に有機発光素子は透明基板上に形成された、上下２層の電極と、この間に発光層を含む有機物層が形成された構成を有する。
【０００４】
また最近では、従来の１重項励起子から基底状態に遷移するときの蛍光を利用した発光だけでなく、次の非特許文献３，４に代表される三重項励起子を経由した燐光発光を利用する素子の検討もなされている。これらの文献では４層構成の有機層が主に用いられている。それは、陽極側からホール輸送層、発光層、励起子拡散防止層、電子輸送層からなる。用いられている材料は、下記に示すキャリア輸送材料と燐光発光性材料Ｉｒ（ｐｐｙ）3である。
【０００５】
【化１】
2007269651.tif 000002
【０００６】
また、蛍光性有機化合物の種類を変えることにより、紫外から赤外までの発光が可能であり、最近では様々な化合物の研究が活発に行われている。
さらに、上記のような低分子材料を用いた有機発光素子の他にも、共役系高分子を用いた有機発光素子が、ケンブリッジ大学のグループ（非特許文献５）により報告されている。この報告ではポリフェニレンビニレン（ＰＰＶ）を塗工系で成膜することにより、単層で発光を確認している。
【０００７】
このように有機発光素子における最近の進歩は著しく、その特徴は低印加電圧で高輝度、発光波長の多様性、高速応答性、薄型、軽量の発光デバイス化が可能であることから、広汎な用途への可能性を示唆している。
【０００８】
しかしながら、現状では更なる高輝度の光出力あるいは高変換効率が必要である。また、長時間の使用による経時変化や酸素を含む雰囲気気体や湿気などによる劣化等の耐久性の面で未だ多くの問題がある。さらにはフルカラーディスプレイ等への応用を考えた場合の色純度の良い青、緑、赤の発光が必要となるが、これらの問題に関してもまだ十分でない。
【０００９】
また、電子輸送層や発光層などに用いる蛍光性有機化合物として、芳香族化合物や縮合多環芳香族化合物が数多く研究されているが、発光輝度や耐久性が十分に満足できるものは得られているとは言いがたい。
【００１０】
本発明に関連するビフェニルをイソプロピル基で結んだタイプの化合物の有機ＥＬへの応用の特許文献として特許文献１が挙げられるが、分子構造式にカルバゾール環を含む部分構造を有し、炭化水素で構成される本発明の多環式化合物の開示はない。
【特許文献１】特開２００４−３４２３９１号公報
【非特許文献１】Ｔｈｉｎ  Ｓｏｌｉｄ  Ｆｉｌｍｓ，９４（１９８２）１７１
【非特許文献２】Ｍａｃｒｏｍｏｌ．Ｓｙｍｐ．１２５，１〜４８（１９９７）
【非特許文献３】Ｉｍｐｒｏｖｅｄ  ｅｎｅｒｇｙ  ｔｒａｎｓｆｅｒ  ｉｎ  ｅｌｅｃｔｒｏｐｈｏｓｐｈｏｒｅｓｃｅｎｔ  ｄｅｖｉｃｅ（Ｄ．Ｆ．Ｏ’Ｂｒｉｅｎ他，Ａｐｐｌｉｅｄ  Ｐｈｙｓｉｃｓ  Ｌｅｔｔｅｒｓ  Ｖｏｌ７４，Ｎｏ３  ｐ４２２（１９９９））
【非特許文献４】Ｖｅｒｙ  ｈｉｇｈ−ｅｆｆｉｃｉｅｎｃｙ  ｇｒｅｅｎ  ｏｒｇａｎｉｃ  ｌｉｇｈｔ−ｅｍｉｔｔｉｎｇ  ｄｅｖｉｃｅｓ  ｂａｓｄ  ｏｎ  ｅｌｅｃｔｒｏｐｈｏｓｐｈｏｒｅｓｃｅｎｃｅ（Ｍ．Ａ．Ｂａｌｄｏ他，Ａｐｐｌｉｅｄ  Ｐｈｙｓｉｃｓ  Ｌｅｔｔｅｒｓ  Ｖｏｌ  ７５，Ｎｏ１  ｐ４（１９９９））
【非特許文献５】Ｎａｔｕｒｅ，３４７，５３９（１９９０）
【発明の開示】
【発明が解決しようとする課題】
【００１１】
有機発光素子をディスプレイ等の表示装置に応用するためには、高発光効率で高輝度な光出力を有すると同時に高耐久性を十分に確保する必要がある。しかしながら、これらの問題に関して、まだ十分とは言えない。
【００１２】
本発明は、この様な背景技術に鑑みてなされたものであり、高発光効率で高輝度な光出力を有し、耐久性のある有機発光素子を提供することにある。また、本発明は、製造が容易でかつ比較的安価に作成可能な有機発光素子を提供することにある。さらに、本発明は、上記の有機発光素子の発光層に用いる多環式化合物を提供することにある。
【課題を解決するための手段】
【００１３】
すなわち、本発明は、下記一般式（１）で示されることを特徴とする多環式化合物に係る。
【００１４】
【化２】
2007269651.tif 000003
【００１５】
（式中、Ａｒ1及びＡｒ2は置換基を有してもよいアリール基を示す。アリール基の置換基は炭素原子数１乃至２０の直鎖状または分岐状のアルキル基（該アルキル基中の１つ以上のメチレン基は置換基を有していてもよいアリーレン基で、該置換基は炭素原子数１から２０の直鎖状または分岐状のアルキル基である。）を示す。Ａｒ1及びＡｒ2は同一かまたは異なっていてもよい。Ｒ1乃至Ｒ12はそれぞれ独立に水素原子、直鎖状または分岐状のアルキル基または置換基を有してもよいアリール基を示す。）
【００１６】
また、本発明は、一対の電極間に、少なくとも一層の有機化合物を含む層を有する有機発光素子において、前記少なくとも一層が上記一般式（１）で示される多環式化合物を含むことを特徴とする有機発光素子に係る。
【００１７】
前記多環式化合物を含む層が発光層であることが好ましい。
前記発光層が少なくともホストとゲストの化合物を含有し、該ホストが多環式化合物であることが好ましい。
【００１８】
前記ゲストが燐光発光材料からなることが好ましい。
前記燐光発光材料が金属配位化合物であることが好ましい。
前記金属配位化合物がイリジウム配位化合物であることが好ましい。
【発明の効果】
【００１９】
本発明は、高発光効率で高輝度な光出力を有し、耐久性のある有機発光素子を提供できる。また、本発明は、製造が容易でかつ比較的安価に作成可能な有機発光素子を提供できる。さらに、本発明は、上記の有機発光素子の発光層に用いる多環式化合物を提供できる。
【発明を実施するための最良の形態】
【００２０】
以下、本発明を詳細に説明する。
本発明の多環式化合物は、下記一般式（１）で示されることを特徴とする。
【００２１】
【化３】
2007269651.tif 000004
【００２２】
（式中、Ａｒ1及びＡｒ2は置換基を有してもよいアリール基を示す。アリール基の置換基は炭素原子数１乃至２０の直鎖状または分岐状のアルキル基（該アルキル基中の１つ以上のメチレン基は置換基を有していてもよいアリーレン基で、該置換基は炭素原子数１から２０の直鎖状または分岐状のアルキル基である。）を示す。Ａｒ1及びＡｒ2は同一かまたは異なっていてもよい。Ｒ1乃至Ｒ12はそれぞれ独立に水素原子、直鎖状または分岐状のアルキル基または置換基を有してもよいアリール基を示す。）
【００２３】
一般式（１）において、Ｒ1乃至Ｒ12で表される置換基としては、アルキル基（メチル基、エチル基、ｉ−プロピル基、ｔ−ブチル基、シクロペンチル基、シクロヘキシル基等）、アリール基（フェニル基、ナフチル基、トリル基等）等が挙げられる。また、更に好ましくはアルキル基または水素原子である。
【００２４】
また、Ａｒ1及びＡｒ2で表されるアリール基は置換基を有してもよいフェニル基、ナフチル基、ビフェニル基、ターフェニル基、フェナンスレニル基、ピレニル基等が挙げられる。化合物を燐光素子のホストに用いる場合、三重項最低励起状態（Ｔ１）の観点から、好ましくは置換基を有してもよいフェニル基、ナフチル基、ビフェニル基、ターフェニル基である。
【００２５】
また、本発明の有機発光素子は、一対の電極間に、少なくとも一層の有機化合物を含む層を有する有機エレクトロルミネッセンス素子において、前記少なくとも一層が上記の一般式（１）で示される多環式化合物を含むことを特徴とする。
【００２６】
発光層が、キャリア輸送性のホスト材料とゲストからなる場合、発光にいたる主な過程は、以下のいくつかの過程からなる。
１．発光層内での電子・ホールの輸送
２．ホストの励起子生成
３．ホスト分子間の励起エネルギー伝達
４．ホストからゲストへの励起エネルギー移動
それぞれの過程における所望のエネルギー移動や、発光はさまざまな失活過程と競争でおこる。
【００２７】
有機発光素子の発光効率を高めるためには、発光中心材料そのものの発光量子収率が大きいことが必要である。しかしながら、ホスト−ホスト間、あるいはホスト−ゲスト間のエネルギー移動が如何に効率的にできるかも大きな問題となる。また、通電による発光劣化は今のところ原因は明らかではないが、少なくとも発光中心材料そのもの、または、その周辺分子による発光材料の環境変化に関連したものと想定される。
【００２８】
そこで本発明者らは種々の検討を行い、上記の本発明の一般式（１）で示される多環式化合物を発光層のホストに用いた素子が高効率で発光し、長い期間高輝度を保ち、通電劣化が小さいことを見出した。
【００２９】
また、通電による発光劣化の原因として、不純物の混入が挙げられる。高分子化合物を素子に用いた場合は、高分子中の不純物の除去が難しいため、素子に不純物が混入しやすく、素子の短寿命化を引き起こす。本発明の一般式（１）で示される多環式化合物は、単一化合物であるため、再結晶法、カラムクロマトグラフィー法、昇華精製法等の精製法を適宜用いる事により、不純物の除去が容易であり、有機発光素子の高耐久化を期待する事が出来る。
【００３０】
また、本発明の一般式（１）で示される多環式化合物を発光層のホストとして使用する場合、ゲスト分子は、一般的に知られている蛍光材料及び燐光材料を使用する事が出来る。ゲスト分子は、高効率の有機発光素子を得る為には、好ましくは、燐光を発する事が知られているＩｒ錯体、Ｐｔ錯体、Ｒｅ錯体、Ｃｕ錯体、Ｅｕ錯体、Ｒｈ錯体等の金属錯体が好ましい。より好ましくは、強い燐光を発する事が知られているＩｒ錯体が好ましい。さらに、発光層からの複数色の発光、及び、励起子や電荷伝達の補助を目的として発光層に複数の燐光発光材料を含有させる事も出来る。
【００３１】
以下に本発明に用いられるゲストの具体的な構造式を下記に示す。但し、これらは、代表例を例示しただけで、本発明は、これに限定されるものではない。
【００３２】
【化４】
2007269651.tif 000005
【００３３】
本発明の一般式（１）で示される多環式化合物を含む有機層を作製する場合は、真空蒸着法、キャスト法、塗布法、スピンコート法、インクジェット法などにより製膜することができる。
【００３４】
次に、本発明の基本的な有機発光素子の構成を図１乃至図３に示す。
図１に示すように、有機発光素子は透明基板１５上に、５０〜２００ｎｍの膜厚を有する透明電極１４と、複数層の有機膜層と、及びこれを挟持するように金属電極１１が形成される。
【００３５】
図１では，有機層が発光層１２とホール輸送層１３からなる例を示した。透明電極１４としては、仕事関数が大きなＩＴＯなどが用いられ、透明電極１４からホール輸送層１３へホール注入しやすくしている。金属電極１１には、アルミニウム、マグネシウムあるいはそれらを用いた合金など、仕事関数の小さな金属材料を用い、有機層への電子注入をしやすくしている。
【００３６】
発光層１２には、本発明の多環式化合物を用いている。ホール輸送層１３には，例えばトリフェニルジアミン誘導体、代表例としてはα−ＮＰＤなど、電子供与性を有する材料も適宜用いることができる。
【００３７】
以上の構成した素子は電気的整流性を示し、金属電極１１を陰極に透明電極１４を陽極になるように電界を印加すると、金属電極１１から電子が発光層１２に注入され、透明電極１５からはホールが注入される。
【００３８】
注入されたホールと電子は、発光層１２内で再結合して励起子が生じ、発光する。この時ホール輸送層１３は電子のブロッキング層の役割を果たし，発光層１２とホール輸送層１３の間の界面における再結合効率が上がり，発光効率が上がる。
【００３９】
さらに図２では、図１の金属電極１１と発光層１２の間に、電子輸送層１６が設けられている。発光機能と電子及びホール輸送機能を分離して、より効果的なキャリアブロッキング構成にすることで、発光効率を上げている。電子輸送層１６としては、例えばオキサジアゾール誘導体などを用いることができる。
【００４０】
また図３に示すように、陽極である透明電極１４側から、ホール輸送層１３、発光層１２、励起子拡散防止層１７、電子輸送層１６、及び金属電極１１からなる４層構成とすることも望ましい形態である。
【００４１】
以下、本発明の一般式（１）で示される多環式化合物の具体的な構造式を下記に示す。
但し、これらは、代表例を例示しただけで、本発明は、これに限定されるものではない。
【００４２】
【化５】
2007269651.tif 000006
【００４３】
【化６】
2007269651.tif 000007
【００４４】
【化７】
2007269651.tif 000008
【００４５】
【化８】
2007269651.tif 000009
【００４６】
【化９】
2007269651.tif 000010
【００４７】
【化１０】
2007269651.tif 000011
【００４８】
【化１１】
2007269651.tif 000012
【００４９】
【化１２】
2007269651.tif 000013
【００５０】
【化１３】
2007269651.tif 000014
【実施例】
【００５１】
以下に実施例を挙げて本発明を具体的に説明する。但し、本発明はこれらに限定されるものではない。
実施例１（例示化合物Ｎｏ．Ｈ−３）の合成）
【００５２】
【化１４】
2007269651.tif 000015
【００５３】
Ｔｆはトリフルオロメタンスルホン酸基を示す。
化合物Ａ５．１３ｇ（１４．８ｍｍｏｌｅ）、トリエチルアミン４．６ｍｌ（３５ｍｍｏｌｅ）、クロロホルム１００ｍｌを２００ｍｌナスフラスコに仕込み、窒素気流下、−４０℃まで冷却し、無水トリフルオロ酢酸１０ｇ（３５ｍｍｏｌｅ）を滴下した。−４０℃で１時間攪拌後、室温に戻し、更に１２時間攪拌を行った。反応終了後、飽和炭酸ナトリウム水溶液を１００ｍｌ加え、クロロホルムで抽出を行った。有機層を水洗し、硫酸マグネシウムで乾燥後に減圧乾固し、シリカゲルカラムクロマト（溶離液：クロロホルム）を行った。得られた結晶を真空乾燥後、昇華精製を行い、化合物Ｂを７．１２ｇ（収率：７８．８％）得た。
【００５４】
化合物Ｂ２ｇ（３．２８ｍｍｏｌｅ）、２−ビフェニルボロン酸１．３０ｇ（６．５５ｍｍｏｌｅ）、Ｐｄ（ＰＰｈ3）4０．３ｇ、トルエン２０ｍｌ、エタノール１０ｍｌ、２Ｍ―炭酸ナトリウム水溶液２０ｍｌを１００ｍｌナスフラスコに仕込み、窒素気流下、８０℃で８時間攪拌を行った。反応終了後、反応液をトルエンで抽出した。有機層を水洗し、硫酸マグネシウムで乾燥後に減圧乾固を行った。シリカゲルカラムクロマト（溶離液：ヘキサン／トルエン＝１０／１）で精製後、トルエン／ヘキサンで再結晶を行った。得られた結晶を真空乾燥後、昇華精製を行い例示化合物Ｎｏ．Ｈ−３を１．４６ｇ（収率：７２．０％）得た。
【００５５】
ＭＡＬＤＩ−ＴＯＦ  ＭＳ（マトリックス支援イオン化−飛行時間型質量分析）によりこの化合物のＭ＋である６１８．３を確認した。
また、ＮＭＲ測定によりこの化合物の構造を確認した。
【００５６】
1Ｈ  ＮＭＲ（ＣＤＣｌ3，４００ＭＨｚ）  σ（ｐｐｍ）：７．４０（ｍ，８Ｈ），７．１７（ｍ，６Ｈ），７．１２（ｍ，４Ｈ），７．０５（ｍ，１２Ｈ），１．６３（ｓ，１２Ｈ）
【００５７】
実施例２
本実施例では、素子構成として、以下に示す有機層が３層の、図２に示す様な有機発光素子を作製した。
【００５８】
ガラス基板上に１００ｎｍのＩＴＯをパターニングした。そのＩＴＯ基板上に、以下の有機層と電極層を１０-5Ｐａの真空チャンバー内で抵抗加熱による真空蒸着して連続製膜し、対向する電極面積が３ｍｍ2になるようにした。
【００５９】
有機発光素子
ホール輸送層（２０ｎｍ）：α−ＮＰＤ
励起子拡散防止層（１０ｎｍ）：ｍＣＰ
発光層（２０ｎｍ）：例示化合物Ｎｏ．Ｈ−３：Ｉｒ（４，６Ｆ−ｐｐｙ）3
（Ｉｒ（４，６Ｆ−ｐｐｙ）3を重量比で１０％含有）
電子輸送層（３０ｎｍ）：Ｂｐｈｅｎ（同仁化学研究所製）
金属電極層１（１ｎｍ）：ＫＦ
金属電極層２（１００ｎｍ）：Ａｌ
【００６０】
【化１５】
2007269651.tif 000016
【００６１】
有機発光素子の特性は、電流電圧特性をヒューレッドパッカード社製・微小電流計４１４０Ｂで測定し、発光輝度は、トプコン社製ＢＭ７で測定した。本実施例の素子は５．０ｃｄ／Ａ、２．４ｌｍ／Ｗ（２００ｃｄ／ｍ2）の効率であった。また、この素子の連続通電を行ったところ、１００時間連続して通電しても安定した発光が得られた。
【００６２】
実施例３（例示化合物Ｎｏ．Ｈ−５の合成）
化合物Ｂ２ｇ（３．２８ｍｍｏｌｅ）、３−ビフェニルボロン酸１．３０ｇ（６．５５ｍｍｏｌｅ）、Ｐｄ（ＰＰｈ3）4０．３ｇ、トルエン２０ｍｌ、エタノール１０ｍｌ、２Ｍ−炭酸ナトリウム水溶液２０ｍｌを１００ｍｌナスフラスコに仕込み、窒素気流下、８０℃で８時間攪拌を行った。反応終了後、反応液をトルエンで抽出した。有機層を水洗し、硫酸マグネシウムで乾燥後に減圧乾固を行った。シリカゲルカラムクロマト（溶離液：ヘキサン／トルエン＝１０／１）で精製後、トルエン／ヘキサンで再結晶を行った。得られた結晶を真空乾燥後、昇華精製を行い例示化合物Ｎｏ．Ｈ−５を１．４２ｇ（収率：７０．０％）得た。
【００６３】
ＭＡＬＤＩ−ＴＯＦ  ＭＳ（マトリックス支援イオン化−飛行時間型質量分析）によりこの化合物のＭ＋である６１８．３を確認した。
また、ＮＭＲ測定によりこの化合物の構造を確認した。
【００６４】
1Ｈ  ＮＭＲ（ＣＤＣｌ3，４００ＭＨｚ）  σ（ｐｐｍ）：７．７９（ｔ，２Ｈ），７．６３（ｄ，４Ｈ），７．５４（ｍ，８Ｈ），７．４５（ｍ，６Ｈ），７．３５（ｍ，６Ｈ），７．１９（ｍ，４Ｈ），１．７２（ｓ，１２Ｈ）
実施例４
実施例２の例示化合物Ｎｏ．Ｈ−３の代わりに例示化合物Ｎｏ．Ｈ−５を用いる以外は実施例２と同様の方法により素子を作成した。本実施例の素子は５．２ｃｄ／Ａ、２．８ｌｍ／Ｗ（２００ｃｄ／ｍ2）の効率であった。また、電圧８Ｖ印加時に、１５５ｍＡ／ｃｍ2の電流値を示した。また、この素子の連続通電を行ったところ、１００時間連続して通電しても安定した発光が得られた。
【００６５】
以上説明のように、前記一般式（１）で示される化合物を発光層のホストに用いた本発明の発光素子は、高効率発光のみならず、長い期間高輝度を保ち、優れた素子である。
【産業上の利用可能性】
【００６６】
本発明は、高発光効率で高輝度な光出力を有し、耐久性のある有機発光素子を提供できるので、有機ＥＬディスプレィ等に利用することができる。
【図面の簡単な説明】
【００６７】
【図１】本発明の有機発光素子の一例を示す概略図である。
【図２】本発明の有機発光素子の他の例を示す概略図である。
【図３】本発明の有機発光素子の他の例を示す概略図である。
【符号の説明】
【００６８】
１１  金属電極
１２  発光層
１３  ホール輸送層
１４  透明電極
１５  透明基板
１６  電子輸送層
１７  励起子拡散防止層
【図１】
2007269651.tif 000020
【図２】
2007269651.tif 000021
【図３】
2007269651.tif 000022